얻 어 진 미 연신 시트 는 세로 연신 공정 에 도입 된다 . 세로 연신 공정 에서 는 우선 복수 의 120 ℃ 이상 150 ℃ 미만 으로 유지 한 금속 롤 에 미연 시트 를 접촉 시켜 예열 하 여 연신 온도 까지 승 온 되 고 , 주속 차 를 형성 한 롤 사이 에서 길 이 방향 으로 3 ~ 8 배 로 연신 한 후 , 실온 까지 냉각 한다 . 이 때 , 가장 고온 의 예열 롤 의 온도 ( 예열 온도 ) 는 140 ℃ 이상 이 바람직 하 고 , 142 ℃ 이상 이 보다 바람직 하 고 , 145 ℃ 이상 이 더욱 바람직 하 다 . 가장 고온 의 예열 롤 의 온도 를 140 ℃ 이상 으로 함 으로써 , 두께 방향 의 탄성 률 을 높일 수 있 어 바람직 하 다 . 또한 , 예열 온도 는 폴리프로필렌 원료 B 의 융점 보다 높 은 것 이 바람직 하 고 , 20 ℃ 이상 높 은 것 이 보다 바람직 하 고 , 40 ℃ 이상 이 더욱 바람직 하 고 , 60 ℃ 이상 이 가장 바람직 하 다 . 내 층 에 사용 되 는 폴리프로필렌 원료 B 의 융점 이상 의 온도 에서 연신 함 으로써 연신 응력 이 저하 되 고 , 필름 의 인장 탄성 률 을 저하 시킬 수 있 다 . 단 , 150 ℃ 이상 이 면 , 필름 의 표면 이 거칠 고 , 투명 성 이 저하 되 는 경우 가 있 다 . 또한 , 연신 배 율 이 3 배 미만 이 면 필름 의 표면 이 거칠 고 , 투명 성 이 저하 되 는 경우 가 있 다 . 또한 , 이 때 주속 차 를 형성 한 롤 내 , 하류 측 의 속도 가 빠른 롤 의 온도 는 상류 측 의 롤 의 온도 보다 10 ℃ 이상 낮 은 것 이 마찰 계수 저감 의 관점 에서 바람직 하 다 .